(57)【要約】【課題】直流成分及び基本信号成分は低損失に通過させ、高調波成分をより積極的にフィルタリングするリアクトルを提供する。【解決手段】リアクトル２は、誘電率εが１０以下の絶縁材料による帯状のセパレーター１１と該セパレーターに重ねた導体箔１２とをロール状に巻回してなり、前記導体箔の巻き始め側と巻き終わり側にそれぞれ端子１５，１６を接続した線輪部品１と、該線輪部品を装着した磁性コア２１，２２と、を含む。【選択図】図２
2013131684.tif 000002
【特許請求の範囲】
【請求項１】
誘電率εが１０以下の絶縁材料による帯状のセパレーターと該セパレーターに重ねた導体箔とをロール状に巻回してなり、前記導体箔の巻き始め側と巻き終わり側にそれぞれ端子を接続した線輪部品と、該線輪部品を装着した磁性コアと、を含むことを特徴とするリアクトル。
【請求項２】
請求項１に記載のリアクトルにおいて、前記セパレーターは、誘電率εが１０以下の半硬化状態の本硬化可能なシート、誘電率εが１０以下の織布又は不織布に誘電率εが１０以下の樹脂を織布又は不織布表面を樹脂が覆うほどまでに過剰に染み込ませたシート、誘電率εが１０以下の帯状樹脂シート、誘電率εが１０以下の電気絶縁紙シート、もしくは前記帯状樹脂シート、前記電気絶縁紙シートに誘電率εが１０以下の絶縁材料による含浸コートを形成したシート、もしくは導体箔がアルミニウムの場合、アルミニウムそのものの酸化皮膜の誘電率 １０以下で形成した絶縁被服つきのアルミニウム箔帯を用いたものであることを特徴とするリアクトル。
【請求項３】
請求項１又は２に記載のリアクトルにおいて、前記ロール状に巻き回したものを防水処理してなることを特徴とするリアクトル。
【請求項４】
請求項１〜３のいずれか一つに記載のリアクトルにおいて、前記導体箔を前記セパレーターに接着、あるいは融着、又は電着してなることを特徴とするリアクトル。
【請求項５】
請求項１〜４のいずれか一つに記載のリアクトルにおいて、前記導体箔が銅又はアルミニウムからなることを特徴とするリアクトル。
【請求項６】
請求項１〜５のいずれか一つに記載のリアクトルにおいて、直流バイアスされた交流信号の中の基本信号は低損失に通過させるローパスフィルターとして機能し、高調波成分の領域である高周波では高いインピーダンス特性を呈することにより高調波が通過するときの導体損失が大きなフィルターとして作用し、導体損失を熱に変換する素子として機能することを特徴とするリアクトル。
【請求項７】
請求項１〜６のいずれか一つに記載のリアクトルを備えたノイズフィルター。
【発明の詳細な説明】
【技術分野】
【０００１】
本発明はリアクトルおよびこれを用いたノイズフィルターに関する。
【背景技術】
【０００２】
インバーターやコンバーターに用いられるリアクトルおよびノイズフィルターは、通常、インダクターを構成要素として備える（特許文献１）。インダクターは、磁性コアに巻線を巻回してコイルとしたものが良く知られている（特許文献２）。
【先行技術文献】
【特許文献】
【０００３】
【特許文献１】特開２００７−３２５４２４号公報
【特許文献２】特開平８−３０６５６０号公報
【発明の概要】
【発明が解決しようとする課題】
【０００４】
スイッチング周波数が数ｋＨｚ〜３００ｋＨｚの大電力コンバーターに用いられるノイズフィルターの場合、ノイズフィルターを構成するインダクターには、数Ａ〜数十Ａの直流成分と、上記スイッチング周波数で数Ａ程度の振幅を持つ交流成分を持つ電流が通電される。そして、このようなノイズフィルターにおいては、上記スイッチング周波数の高調波成分、特にスイッチング周波数の数倍以上の高調波成分を除去することが要求される。
【０００５】
しかしながら、特許文献２に開示されているようなインダクターによるノイズフィルターでは、スイッチング周波数の数倍以上の高調波成分を十分に除去できない。加えて、意図せずに発生する高調波を除く直流成分及び交流成分の通電電流によるインダクターの発熱が大きく、電力変換効率も十分ではない。
【０００６】
本発明の課題は、意図せずに発生する高調波を除く直流成分及び基本信号成分は低損失に通過させ、高調波成分の領域である高周波において高いインピーダンス特性を呈する線輪部品を備えることで高調波成分をより積極的にフィルタリングする機能を備えたリアクトルを提供することにある。
【０００７】
本発明のもう１つの課題は、通電電流に起因する線輪部品の発熱による温度上昇をより積極的に抑制することのできる伝熱・熱放散の機能を備えたリアクトルを提供することにある。
【０００８】
本発明のさらにもう１つの課題は、上記リアクトルを備えたノイズフィルターを提供することにある。
【課題を解決するための手段】
【０００９】
本発明の態様によれば、誘電率εが１０以下の絶縁材料による帯状のセパレーターと該セパレーターに重ねた導体箔とをロール状に巻回してなり、前記導体箔の巻き始め側と巻き終わり側にそれぞれ端子を接続した線輪部品と、該線輪部品を装着した磁性コアと、を含むリアクトルが提供される。
【００１０】
導体箔の１つの選択肢として、アルミニウム箔がある。アルミニウムは活性な金属のため、酸素との結合力が強く大気中に放置しただけでも約２０オングストローム程度の薄い酸化皮膜（Ａｌ２Ｏ３）によって表面が覆われる。このとき純度９９．５%のアルミナの誘電率は９．９である。これが故に、異種金属との接触により電位差が発生しやすい現象を除けば、ある程度の耐食性を保つ事ができる。さらに強固な皮膜を得る為に、アルミニウムを陽極とした電気化学的手法（アルミニウムの表面に活性な酸素を発生し、これとアルミニウムが反応して酸化アルミニウムとなり、しだいに成長していく）で人工的に酸化膜を生成させることも可能である。このときの陽極酸化皮膜の特性（硫酸アルマイト）の誘電率は８〜１０である。
【００１１】
上記の態様によるリアクトルにおいては、前記セパレーターとして、誘電率εが１０以下の半硬化状態の本硬化可能な電気絶縁シート、誘電率εが１０以下の織布又は不織布に誘電率εが１０以下の樹脂を織布又は不織布表面を樹脂が覆うほどまでに過剰に染み込ませたシート、誘電率εが１０以下の電気絶縁性を持つ帯状樹脂シート、誘電率εが１０以下の電気絶縁紙シート、もしくは前記電気絶縁性を持つ帯状樹脂シート、前記電気絶縁紙シートに誘電率εが１０以下の電気絶縁材料による含浸コートを形成したシート、もしくは導体箔がアルミニウムの場合、アルミニウムそのものの酸化皮膜の誘電率εが１０以下で形成した絶縁被覆付きのアルミニウム箔帯を用いたものを用いることができる。
【００１２】
この誘電率の範囲は、より小さい誘電率の範囲が望ましいことが考えられるが、高純度アルミ箔に形成される自然酸化膜のアルミナの誘電率は９．９であること、また実用化されている硫酸アルマイトの誘電率１０を含むような範囲は、特により工業化しやすい範囲と考えることができる。
【００１３】
本発明は、アルミニウム箔帯と従来のリード端子（鉄にめっきした端子、真鍮にめっきした端子など）の接続について、実用化に不可欠な吸湿時の電気的な腐食現象を解決する手段もあわせて提供する。
【００１４】
本発明によるノイズフィルターは、それを構成する上記リアクトルに、低誘電率材料によるセパレーターを用いるように構成することにより、高周波で高いインピーダンス特性を備えている。これにより、高調波をより積極的に熱エネルギーに変換するローパスフィルターとして作用させることができる。
【００１５】
即ち、本発明によるノイズフィルターは、直流バイアスされた交流信号の中の基本信号（数ｋＨｚ〜３００ｋＨｚの周波数）は低損失に通過させ、スイッチング周波数の５倍以上もしくは１００ｋＨｚを超える周波数、例えば２５０ｋＨｚや１．５ＭＨｚといった５次以上の高調波が通過するときの導体損失が非常に大きなフィルターとして作用し、導体損失を熱に変換する素子として機能する。
【発明の効果】
【００１６】
本発明によれば、リアクトルに導体箔を用いたことにより、従来の丸銅線（断面が略円形の絶縁エナメルの被覆導体線）と比べて表面積が大幅に拡大できることから、冷却のための伝熱性能に優れ、従来の丸銅線を用いたものと比べて温度上昇が低減できる。
【００１７】
またリアクトルを低誘電率のセパレーターを用いて構成することで、先ず交流信号の導体損失が小さく、また直流電流でバイアスされた交流信号の導体損失が小さく、次に導体損失に起因する温度上昇を抑制することができる。
【００１８】
さらに高調波成分の領域である高周波で高いインピーダンス特性を呈する機能を兼ね備えることにより高調波成分を十分に除去することができる。
【図面の簡単な説明】
【００１９】
【図１】本発明の実施形態に係るノイズフィルターに使用されるリアクトルを構成する線輪部品の一例を示した斜視図である。
【図２】図１の線輪部品を用いたリアクトルの一例を示した斜視図である。
【図３】本発明で使用される、誘電率εが１０未満の絶縁材料の例と、それらの材料の誘電率と共振周波数ｆｒ（ｋＨｚ）を示した図である。
【図４】本発明の実施形態に係るリアクトルを構成する線輪部品と、これまでの丸銅線によるコイルの通電時間−温度上昇特性図である。
【図５】本発明の実施形態に係るノイズフィルターに使用されるリアクトルと、これまでの丸銅線によるリアクトルに直流電流を連続通電したときの温度上昇を示す特性図である。
【図６】これまでの丸銅線によるコイルと、図２に示された線輪部品の一つに対してインピーダンスアナライザーを用いて測定したスイッチング周波数−インピーダンス特性図である。
【図７】これまでの丸銅線によるコイルと、図２に示された線輪部品の一つに対して測定したスイッチング周波数−寄生容量特性図である。
【図８】これまでの丸銅線によるコイルと、図２に示された線輪部品の一つに対して測定したスイッチング周波数−インダクタンス特性図である。
【図９】丸線、平角線、導体箔のそれぞれについて導体占積率のイメージ関係を示した図である。
【図１０】純アルミニウム箔の面粗さの測定例を箔の表面について示した図である。
【図１１】純アルミニウム箔の面粗さの測定例を箔の裏面について示した図である。
【発明を実施するための形態】
【００２０】
図１、図２を参照して、本発明に係るリアクトル及びこれを用いたノイズフィルターの実施形態について説明する。図１は本発明の実施形態によるノイズフィルターに使用されるリアクトルを構成する線輪部品の一例を示し、図２は図１の線輪部品を用いたリアクトルの一例を示す。なお、以下で説明するリアクトルを、ノイズフィルターを実現するためにどのように実際の回路に組み込むかは任意であり、本発明の要旨ではないので説明は省略する。
【００２１】
図１において、線輪部品１は、絶縁材料による帯状のセパレーター１１と、圧延箔による導体箔１２とを重ねて芯材１３の周囲にロール状に巻回してなる空芯のコイルである。芯材１３は必須ではなく、巻回した後に抜き取られたものでも良い。このようなコイルは箔帯コイルと呼ばれても良い。導体箔１２の巻き始め側と巻き終わり側にはそれぞれ電気接続用の端子１５、１６が接続されている。なお、図１では、便宜上、線輪部品１の横断面形状をリング状にしているが、これは一例に過ぎず、図２に示すような、いわゆるレーストラック状や長円形状のほか、様々な形状にされ得る。また、線輪部品１は、周知の手法による防水処理や、電位差が発生する箇所には電気絶縁の為の沿面距離を確保するため絶縁体を配置した保持機構や、接着剤、有機溶剤含有ワニスなどでコイル、保持機構、絶縁部材、コアの必要な箇所について含浸し接着硬化させ、保持や固定が施されてもよい。
【００２２】
図２において、ノイズフィルターを構成するリアクトル２は、２つの「Ｕ」型コア２１、２２を、ギャップＧを介して突き合わせた磁性コアの２つの直線部分にそれぞれ線輪部品１、１’を装着してなる。
【００２３】
本実施形態は、磁性コアの素材は、２５μｍアモルファス箔帯METGLAS（登録商標）2605TCAを積層した形態で比重６.０前後の「Ｕ」コア２個を使用し、その寸法はＵ幅７０ｍｍ×高さ５０ｍｍ×厚み３０ｍｍの「Ｕ」字の磁性コアである。その高さ方向に、２つのギャップ（各１．４ｍｍのガラスエポキシ基板スペーサー）を介してもう１つコアを備えている。
【００２４】
各脚に装着するコイルは、アルミニウム箔線幅６１ｍｍ、厚み１００μｍおよび各材質の絶縁セパレーター幅６５ｍｍ、厚み４０μｍを交互に配置するように巻き上げ、後述する端末処理した１コイル当たり７５ターンの線輪部品である。他方ＵＵ各脚に配置する従来事例のコイルは、Φ２．３ＰＥＷエナメル絶縁、被覆厚み２０μｍ前後を使用し１コイル当たり７５ターンのコイルである。
【００２５】
厚さ１００μｍ前後のアルミニウムは、圧延品の中で汎用の純度９９％以上の高純度アルミ箔帯を用いた。選定の根拠は、コスト的、工業的メリットを兼ね備えているからである。これらの箔の表面の面粗さは、Ｒａ＝０．５μｍ以下で極めて平坦であることから、これによりリアクトルのインダクタンス特性に寄生するキャパシタンス成分の容量を低減することに貢献した。即ち、損失を低減する為には、表面積を小さくするが望ましく、本発明の工業化につながる素材の１つである。
【００２６】
純アルミニウム箔の面粗さの測定例を図１０、図１１に示す。図１０は表面、図１１は裏面の測定例である。
【００２７】
各磁性コアの脚と線輪部品の間の絶縁は、厚み２５０μｍクラフト絶縁紙で、各磁性コアの脚とコイルとの間は４ｍｍ以上の沿面距離を確保して配置した。
【００２８】
分割コアの形状は、従来事例と具体的に比較する上でより単純な形状がＵ型コアという選定理由であって、限定するものではない。図２では１および１’の２つの線輪部品が記載されているがより単純な比較をするために１つの線輪部品のみの電気特性を代表値として活用した実施内容とした。
【００２９】
例えば、先ず直流バイアスが小さい交流信号に含まれる高調波を除去するために、ギャップが存在しない「Ｏ」の字型のコアを用いることが望ましい。また直流電流でバイアスされた交流信号に含まれる高調波を除去するためには、８分割のブロックコアを組み合わせて磁気回路を構成しても良い。
【００３０】
即ちインダクターとしての直流電流重畳特性で、磁気的に飽和させないようにコア形状を選定する必要性がある。飽和磁束密度を備えた磁性コアを用い、さらに調整でギャップを活用して、常に磁気飽和させないインダクターを備える。このことによりはじめて、ノイズフィルターとして機能するリアクトルが構成可能になる。
【００３１】
ここで、圧延箔というのは、ロールの圧力で圧延した箔帯のことであり、その製造工程にもよるが、通常、約２０〜２００μｍの厚みとすることができる。交流損失の低減と放熱性を向上させるために箔の厚みはより薄く、箔帯幅を広くすることで必要な導体断面積を確保することが望ましいが、箔強度と加工性も必要となるため、本実施形態では５０〜１５０μｍの範囲がより好ましい。導体箔１２の材料としては、銅、アルミニウムが使用できるが、アルミニウムがより好ましい。その理由については後述する。
【００３２】
セパレーターというのは、厚みが厚いほど絶縁耐圧および電位差が発生する箇所、特に隣り合う素線間の絶縁を破壊しにくいため、信頼性が向上する。
【００３３】
ところで、電力変換用の変圧器においても導体箔を使用することが知られている。しかしながら電力変換用の変圧器では、交流信号の周波数が５０〜６０Ｈｚ程度と本実施形態のノイズフィルターよりも十分低く、導体箔の層間電圧が数ｋＶ以上から、また場合によっては数百ｋＶ以上発生する場合もあるため、およそ１００μｍもしくは２５０μｍより厚い絶縁セパレーターが用いられている。
【００３４】
これに対して、本実施形態のセパレーターの厚さは、１００μｍ以下でも充分である。本実施形態におけるセパレーターの材質としては、樹脂フィルムや紙（クラフト紙、マニラ麻等）の帯状体（シート）、またはこれらに含浸コートを形成した帯状体である。樹脂フィルムの例を耐熱温度の高い順に挙げると、ＰＡＩ（ポリイミドアミド）、ＰＰ（ポリプロピレン）、ＰＥＮ（ポリエチレンナフタレート）、ＰＥＴ（ポリエチレンテレフタレート）等がある。
【００３５】
特に、本実施形態では、セパレーター１１として、誘電率εが１０以下の材料を用いることが重要であり、これを実現するためには以下のように様々な形態が考えられる。
【００３６】
（１）誘電率εが１０以下で、接着機能を持つ半硬化状態の本硬化可能なシート。 
（２）誘電率εが１０以下の織布又は不織布に誘電率εが１０以下の樹脂を織布又は不織布表面を樹脂が覆うほどまでに過剰に染み込ませたシート。 
（３）誘電率εが１０以下の電気絶縁性を持つ帯状樹脂シート。 
（４）ガラス・ポリエステル・ポリプロピレン単独か複合した繊維紙、クラフト紙、マニラ麻等の電気絶縁紙シート。 
（５）上記（３）、（４）のシートに、誘電率εが１０以下の電気絶縁材料による含浸コートを形成したシート。 
（６）導体箔がアルミニウムの場合、アルミニウムそのものの酸化皮膜の誘電率８〜１０で形成した絶縁被覆付きのアルミニウム箔帯を用いたもの。
【００３７】
参考のため、図３に誘電率εが１０以下の絶縁材料としてクラフト紙の場合と、前述した樹脂材料以外の樹脂材料としてポリエステルフィルム及びＰＶＤＣ（ポリ塩化ビニリデン）フィルム、さらにはクラフト紙にスチレンワニスを含浸し固化したフィルム、比重０．７のクラフト紙の誘電率と共振周波数ｆｒ（ｋＨｚ）を示す。
【００３８】
なお、セパレーター１１と導体箔１２を一体化するための手法としては、接着、融着、電着等の手法が挙げられる。
【００３９】
次に、導体箔１２の材料について説明する。
【００４０】
前述した通り、箔帯コイル用の導体箔１２として、アルミニウム、銅の両方を適用することができるが、アルミニウムは安定した市場供給や将来性の高い低価格の利点が大であることから、アルミニウム箔を使用するのがより好ましい。つまり、アルミニウムは銅に比べて３分の１の比重、現状では体積当たり約４分の１の原料価格であり、軽量化、低価格化に有効である。
【００４１】
アルミニウムは、これまで電線用としては総需要の１％ほどしか使われてこなかった。これは、銅線などの端子接続の電位差の問題で腐食される可能性のあることが１つの要因であった。しかし、腐食が進む要素は、金属間電位差と大気中の水分であるので、前者についてはアルミと電極端子（銅や真鍮）との溶接接合によって形成された共晶層を形成することで、異種金属の発生電位を下げることができる。即ち、黄銅端子の場合ならば、銅数ミクロンめっき、スズ数ミクロン〜十数ミクロンめっきしたものを、アルミニウムピンと溶接接合し、溶接の接合部にアルミニウムとスズの共晶層を形成する。後者については前述した本発明の防水処理を施すことにより改善可能である。
【００４２】
次に、リアクトルを構成している磁性コアについて説明する。
【００４３】
磁性コアは、箔帯コイルへの通電によって発生した磁界を受けて磁気飽和してしまわない素材を選定する。図２に示した実施形態におけるコア２１、２２は、比較的飽和磁束密度の大きい２０μｍ厚のアモルファス箔帯を積層、固化して形成したＵ−Ｕ型コアである。このような箔帯は、３０ミクロン以下のＦｅ系アモルファス、またアモルファス（非晶質）の一部にナノサイズの結晶が析出した状態の金属の箔帯、および厚み０．３ｍｍ以下の６．５％Ｓｉ-Ｆｅ箔や３％Ｓｉ-Ｆｅ箔でも代用可能である。同じ組成の磁性コアの傾向として、磁性コアの磁気透磁率が高いほど、飽和磁束密度が小さくなる傾向があり、定格電流や発生磁界で磁気飽和しないようなバランスを取るために、Ｕ−Ｕ型コアの接合部にギャップＧを設定している。つまり、ノンギャップコアよりも実効透磁率を下げて使用する。実効透磁率は５０以上１５０以下が望ましい。実効透磁率が５０以上１５０以下となるＦｅ系粉体（Ｆｅアモルファス粉体、Ｆｅ-Ｓｉ粉体、センダスト粉体、純鉄粉体）を潤滑・結着のための樹脂バインダーと共に押し固めて焼結固化した圧粉磁芯等の磁性コアであればノンギャップまたは微小な複数エアーギャップとなり磁束分布が均一となるため磁気損失も低減され望ましい。なお、Ｕ−Ｕ型のコア形状は一例にすぎず、２つのＥ型コアがギャップを介してあるいはノンギャップ（ギャップ面とスペーサー部材の加工公差レベルの微小ギャップ）で突き合わされたＥ−Ｅ型のほか、２つのＵ型コアの突合せ部の間に、１つ以上の直線状ブロックを、ギャップを介してあるいはノンギャップで介在させたもの等、様々な形態が適用され得る。
【００４４】
次に、図４〜図９を参照して、図２の実施形態に適用されるリアクトルに対して行った、様々な試験結果について説明する。なお、導体箔１２にはアルミニウム箔を用いているが、図４では銅箔の例も示している。
【００４５】
図４は通電時間−温度特性を示し、図２で示す２コイルのうちの１コイルに対して１５Ａの直流電流を連続通電したときのコイル内部の到達温度から環境温度を引き算したΔＴの値を示す。コイルの種類としては、アルミニウム箔による導体箔にクラフト紙によるセパレーターを組み合わせたもの、アルミニウム箔による導体箔にＰＶＤＣによるセパレーターを組み合わせて密に巻いたもの、アルミニウム箔による導体箔にＰＶＤＣによるセパレーターを組み合わせて疎に巻いたもの、銅箔による導体箔にＰＶＤＣによるセパレーターを組み合わせたものを使用した。一方、比較例としては、ＰＥＷ被覆による丸断面の銅線を用いたものを使用した。本実施形態は、より単純化したモデルで伝熱や熱放散の機能を比較することを目的として実施した。参考までにこのときの１コイルのＲｄｃ（直流抵抗）と直流電流の導体損失（銅損）を併記する。測定時の環境温度は２５℃であった。
【００４６】
図５は、１５Ａの直流電流を連続通電したときの温度上昇ΔＴを示す。図４、図５でΔＴを採用しているのは、同じ直流抵抗のコイルであっても、その環境雰囲気への伝熱特性が異なり、そのような状況では温度上昇が異なるからである。これらの状況を規格化したあとで比較する意味合いで、図５では表面積当たりの０．６乗値を採用している。即ち従来事例と本発明の伝熱や熱放散の機能の差異を明確にするために、ΔＴ1（コイル）∝（銅損÷接触面積）の０.６乗、の関係式として規格化した。
【００４７】
図４、図５のいずれにおいても、温度上昇に関しては、本実施形態に係る箔帯コイルによるリアクトルの優位性が明らかである。その理由としては、箔帯コイルは丸銅線よりも表面積が１０倍以上、より望ましくは１５倍以上大きくなるので冷却性能も向上する。その結果、箔帯コイルを大電流対応リアクトルとして使用する場合に、伝熱性能を飛躍的に向上させることができる。
【００４８】
このような優位性に加えて、表面積の拡大による表皮効果が寄生電荷密度を下げるので、近接渦損が低減される。箔帯コイルの表面積の拡大は、導体箔内部における交流電流の分布領域を増大させる、すなわち、導体箔内部における交流電流の分布が均一となる。また、導体箔表面近傍は、等価な直流抵抗を有する導体線に比べて、寄生容量が低減される。従って、導体箔を用いることで導体線を用いた場合よりも近接渦損、誘電損失などが低減する。
【００４９】
導体箔間の絶縁セパレーターは、誘電体として作用し、導体箔表面に電荷を溜める。このような寄生電荷密度を下げて近接渦損を低減することが望ましい。従来のエナメル質の絶縁コートで被覆された略円断面の銅線では、コイル巻の方式としてハニカムコイル、スパイダーコイル、俵巻コイル、リッツ線コイルなどが知られている。しかしながら、導体の占積率を確保したうえで、かつ表皮効果が寄生電荷密度を下げ、近接渦損をも低減できるようにした点は知られておらず、本実施形態に係る箔帯コイルによってはじめてこれを実現できたと言える。
【００５０】
次に、図６は、図２に示された２つの箔帯コイルの一つに対してインピーダンスアナライザーという測定装置を用いて測定した周波数−インピーダンス特性を示す。ほぼ重なって示されているが、−を結ぶ曲線及び丸を結ぶ曲線が本実施形態に係る線輪部品の場合の特性である。一方、菱形を結ぶ曲線は比較例で、コイルに丸銅線を用いたコイルの場合である。スイッチング周波数ｆｓｗ＝１５０ｋＨｚのスイッチングコンバーターへの適用を想定した場合、５倍以上の高調波を除去するためには、ｆｎｏｉｓ＞７５０ｋＨｚでできる限り高い値のインピーダンスＺが望ましい。本事例では、比較例のＺ＝８５０（Ω）に対して約２７倍の２３０００（Ω）である。
【００５１】
図６から理解できるように、本実施形態に係るアルミニウム箔を用いたリアクトルは、丸銅線を用いたリアクトルの共振周波数（ｆｒ＝２７０ｋＨｚ）に比べて約２〜３倍程度高い共振周波数（ｆｒ＝７５０ｋＨｚ）を呈することが確認できた。
【００５２】
併せて、周波数１ＭＨｚで本実施例のインダクターに寄生する容量Ｃｐを測定した結果、図７のような差異があった。信号のスイッチング周波数における寄生容量は望小が望ましい。図７でもほぼ重なって示されているが、−を結ぶ曲線及び丸を結ぶ曲線が本実施形態に係る線輪部品の場合の特性であり、箔およびセパレーターの巻き取りの張力を５ｋｇ・ｆ、２０ｋｇ・ｆに示される実測値で振って確認した結果である。×を結ぶ曲線は比較例で、コイルに丸銅線を用いたコイルの場合である。この事例ではｆｓｗ＝３００ｋＨｚのスイッチング信号においては、本発明Ｃｐ＝ほぼ０（pF）に対し、比較例Ｃｐ＝４５（pF）の差異が発生することを示している。
【００５３】
本実施形態は、インダクタンスとしての特性も兼ね備えている必要があることから、あわせてインダクタンスの周波数特性を図８に示す。図８でもほぼ重なって示されているが、−を結ぶ曲線及び丸を結ぶ曲線が本実施形態に係る線輪部品の場合の特性であり、×を結ぶ曲線は比較例で、コイルに丸銅線を用いたコイルの場合である。インダクタンスの仕様は、Ｌ＝１．５±１０%(ｍＨ)の仕様に対して比較するならば、比較例は、ｆｓｗ＝約１００ｋＨｚまで磁気共鳴せずに磁気回路が構成できるが、本発明はｆｓｗ＝約３００ｋＨｚまで磁気共鳴せずに磁気回路が構成できる。
【００５４】
参考のために、図９には、丸線、平角線、導体箔のそれぞれについて導体占積率のイメージ関係を示す。理論導体体積率は丸線で７０．１％、平角線で７１．８％、導体箔で８０％以上であり、導体箔の場合、高い占積率を、セパレーターを厚くすることに利用できる。あるいは導体素線の高密度化によりコイルそのものの外形寸法を小型化することができる。結果として、リアクトルの寄生容量を低減することで低損失化に貢献する。また絶縁皮膜厚さが現状の４０μｍ以上の場合でも、箔帯コイルとしての特性は丸線の場合に比べて良好である。
【００５５】
以上のような試験結果から、誘電率が異なるセパレーターや含浸コートとの組み合わせとして得られる特性は、従来のエナメル被覆の丸銅線においては比較、検討することができなかった新たな領域がある。
【００５６】
本発明は、実効的な誘電率の低い組み合わせを活用したノイズフィルター用の新規な大電流に対応可能なリアクトルを提供するものであり、スイッチング周波数の数ｋＨｚ〜３００ｋＨｚ程度までの交流成分と直流成分は、低損失で通過させることができ、それ以外のノイズに相当する高調波は、高損失で熱などのエネルギーに変換する。
【００５７】
［実施形態の効果］
上記の実施形態によれば、以下のような効果が得られる。
【００５８】
アルミニウムによる導体箔と絶縁材料によるセパレーターとをロール状に重ね巻きした箔帯コイルを含むリアクトルは、導体の占積率が高く、端子の引出接続の信頼性が確保できることで、より高性能なリアクトルを備えたノイズフィルターを提供することができる。
【００５９】
箔帯コイルに関しては、従来の丸銅線を用いたコイルと比べて表面積が１０倍以上望ましくは２０倍以上に拡大できることから、冷却のための伝熱性能に優れ、従来の丸銅線を用いたコイルと比べて温度上昇が低減できる。
【００６０】
低誘電率のセパレーターが低誘電率の含浸コートを具えるように構成することで、直流バイアスされた交流信号の導体損失が小さく、導体損失に起因する温度上昇を抑制することができる。
【００６１】
さらに高調波成分の領域である高周波で高いインピーダンス特性を呈する機能を兼ね備えているために高調波をより積極的に熱エネルギーに変換するローパスフィルターとしての機能を実現することができる。
【００６２】
近年のカーエレクトロニクス、省エネ家電エレクトロニクス、太陽光発電エレクトロニクスなどの進歩は、電圧を変圧するコンバーターユニットと、それを出力調整するインバーターユニット、そして実際に働く圧縮機モーターや駆動用モーターなどの技術進歩に支えられてきている。
【００６３】
例えばエアコン損失の７割が圧縮機モーター、残る３割がコンバーターとインバーターという例が多い。実際、モーター回転数を高速かつトルクアップするために、コンバーターユニットで約２００ボルトから約４００ボルトへ昇圧している。故にコンバーターやインバーターの省エネ化（実効的には温度上昇を抑制）が重要である。
【００６４】
他方、コンバーターユニット内でより効率よく電圧変換するための１つの方策として、バッテリーの直流電流をより高速な周波数でスイッチングしてエネルギー変換するパワー半導体技術がある。実効電流値で１０Ａを超えるような比較的に大電流の従来のスイッチング周波数は、２０ｋＨｚくらいまでが低価格で量産し工業化できる価格帯の限界と考えられてきた。
【００６５】
近年、ＭＯＳＦＥＴからＩＧＢＴモジュール、さらにＳｉＣモジュールの開発、改良により、スイッチング周波数は１０〜２０ｋＨｚ、４０〜８０ｋＨｚ、さらに８０〜３００ｋＨｚへと高速化していくことが考えられている。最近では１０Ａ〜１５０Ａ、５００〜８００Ｖの大電力であっても、数１０ｋＨｚで駆動できる応用技術が構築されつつある。
【００６６】
これらのバッテリー、コンバーター、インバーター、負荷の一連の系統の中で発生する雑音（ノイズ）は、さまざまな経路を介し、本来のメイン信号１０ｋＨｚ〜３００ｋＨｚに混在している。実際に、近隣のユニット、部品、機構に対して、予期せずに作用し問題を発生させることがわかってきている。
【００６７】
このようなノイズの発生源は、主にコンバーターのスイッチングのオン、オフの瞬間に発生する高調波である。高調波とは、スイッチング周波数のある倍数に相当する周波数の雑音（ノイズ）のことを指し示す。
【００６８】
問題となるのは、メイン信号１０ｋＨｚ〜３００ｋＨｚにノイズが混在した状態である。このことからメイン信号を高効率に伝達し、その高調波を分離し積極的に除去するようなフィルターが必要となる。より効率的にメイン信号から高調波成分のみを除去する為には、メイン信号１０ｋＨｚ〜３００ｋＨｚの数倍以上の高調波を除去することが望ましい。メイン信号に近い成分が除去されてしまうフィルターではメイン信号の伝達効率が悪くなることがあるからである。
【００６９】
商用周波数十Ｈｚ〜数ｋＨｚ周波数の信号に含まれる高調波についてのフィルターに関しては、適した磁性コア材質の選定により、そのフィルター性能を改良してきた。即ち高調波の領域でインピーダンスが高くなるような磁性コアで磁気回路を形成しインダクターのフィルターとしてきた。しかし従来の磁性コアの特性のみに依存したインピーダンス特性は、磁性コアの磁気透磁率が高いほど、飽和磁束密度が小さくなる傾向がある。このため所定のバイアス電流値が大きい場合は、磁性コアが磁気飽和してしまって使用できない。
【００７０】
したがって磁気飽和しにくいように、磁気回路の実効的な透磁率を下げ結果として高調波領域でのインピーダンス特性を下げることになっていた。
【００７１】
具体的な構成としては、より高い磁気飽和磁束密度を持つ磁性コアを分割し、その接合部にエアーギャップを設定してきた。即ちノンギャップコアの実効的な透磁率を下げて使用してきた。
【００７２】
一方で、インダクターの一部を構成する空芯コイルについて、エナメル被覆銅線のコイルの巻き方、複層巻きの配置などにより、メイン信号のスイッチング周波数領域でのインダクタンスや交流損失、特性を改良する試みは、従来から行われてきた。
【００７３】
しかし、本発明のように、数Ａ以上の実効電流でバイアスされた状態でも磁気飽和せず、交流信号周波数数ｋＨｚ〜３００ｋＨｚを低損失に伝達し、さらにノイズとして混在した高調波のみを分離しより効果的に除去するようなフィルターは、本発明がはじめて貢献するところである。
【００７４】
以上、本発明を好ましい実施形態について説明してきたが、本発明に適用されるリアクトルは、低誘電率材料によるセパレーターを具えるように構成することにより、高周波で高いインピーダンス特性を備えている。このために高調波をより積極的に熱エネルギーに変換するローパスフィルター（ノイズフィルター）を実現できる。即ち、直流バイアスされた交流信号の中の基本信号（数ｋＨｚ〜３００ｋＨｚの周波数）は低損失に通過させ、高周波に対しては高インピーダンス特性を呈するので１．５ＭＨｚといった５次以上の高調波が通過するときの導体損失は非常に大きく熱に変換する素子として機能する。一方、導体箔の表面積が従来の丸銅線の場合に比べて１０倍以上望ましくは２０倍以上と大きいことにより伝熱性能が向上し、温度上昇を抑制することができる。
【００７５】
スイッチング周波数の交流信号をより低損失に通過できることを兼ね備えている本発明は、ノイズフィルターにとどまらず、エネルギー蓄積や磁気誘導コイルの省エネ用途のリアクトルとして活用することが可能である。
【産業上の利用可能性】
【００７６】
本発明に適用されるリアクトルは、より望ましくは磁性コアと組み合わせ、ローパスフィルター機能を兼ね備えたコンバーター、インバーターリアクトルである。さらに温度上昇させにくいという省エネ機能を活かしきるならば、電力変換用途及び、高周波スイッチングの昇圧、降圧コンバーター内で使用されるエネルギー蓄積用リアクトル、大電流インバーターの高調波フィルター、更には電磁調理器などにおける発熱負荷側の電磁誘導コイルとして工業化することが可能である。またノンギャップコアに本発明の線輪部品を活用するならば、より高いインピーダンス値を必要とするコモンモードフィルターコイル、輻射伝導ノイズ対策の零相部品を含む雑音フィルターのコイルとしても活用できる。実使用時においては、図２に示された状態のリアクトルに対して端子を取り付けたり、適宜全体をケースに収容したりすることとしてもよい。
【符号の説明】
【００７７】
１、１’    線輪部品
２    リアクトル
１１    セパレーター
１２    導体箔
１５、１６    端子
２１、２２    コア
Ｇ    ギャップ
【図１】
2013131684.tif 000003
【図２】
2013131684.tif 000004
【図３】
2013131684.tif 000005
【図４】
2013131684.tif 000006
【図５】
2013131684.tif 000007
【図６】
2013131684.tif 000008
【図７】
2013131684.tif 000009
【図８】
2013131684.tif 000010
【図９】
2013131684.tif 000011
【図１０】
2013131684.tif 000012
【図１１】
2013131684.tif 000013